(57)【特許請求の範囲】
【請求項１】
塩化ビニル樹脂１００重量部と、可塑剤４０〜６０重量部と、カルシウム−亜鉛系非鉛安定剤３〜１０重量部と、難燃剤３０〜８０重量部とからなる難燃性塩化ビニル樹脂組成物であって、上記難燃剤が、ほう酸亜鉛と多価アルコール類と脂肪酸で表面処理された珪酸アルミニウムからなるほう酸亜鉛混合物１０〜４０重量部、金属水酸化物として水酸化アルミニウム１０〜４０重量部、および三酸化アンチモンを１０〜４０重量部含み、
上記ほう酸亜鉛混合物における多価アルコール類の添加量が１．６〜２．０重量部、かつ脂肪酸で処理された珪酸アルミニウムの添加量が０．１〜３重量部である
ことを特徴とする難燃性塩化ビニル樹脂組成物。
【請求項２】
上記多価アルコール類が、ジペンタエリスリトールである請求項１記載の難燃性塩化ビニル樹脂組成物。
【請求項３】
請求項１又は２に記載の難燃性塩化ビニル樹脂組成物を被覆材料として用いたことを特徴とする難燃性塩化ビニル樹脂被覆電線。
【発明の詳細な説明】
【技術分野】
【０００１】
本発明は、例えば電線被覆材料として用いる難燃性塩化ビニル樹脂組成物と、それを被覆材料として用いた難燃性塩化ビニル樹脂被覆電線に関するものである。
【背景技術】
【０００２】
塩化ビニル樹脂組成物は、電気、機械特性に加えて難燃性に優れるため、電線の被覆材料（電線シース材）として使用されている。塩化ビニル樹脂組成物の難燃性を向上させるため、塩化ビニル樹脂に三酸化アンチモン、金属水酸化物、亜鉛系難燃剤などの難燃剤が混合して用いられている。また、環境や衛生に配慮する点から、塩化ビニル樹脂に鉛を含まない非鉛系の熱安定剤が添加されているものがある。
【０００３】
なお、本発明に係る難燃性塩化ビニル樹脂組成物の先行技術文献情報としては、次のものがある。
【０００４】
【特許文献１】特開平１１−４３５６８号公報
【特許文献２】特開平３−１２６７４８号公報
【発明の開示】
【発明が解決しようとする課題】
【０００５】
しかしながら、従来の塩化ビニル樹脂組成物は、金属水酸化物や亜鉛系難燃剤を使用することにより、耐熱性、着色性、及び体積抵抗率（体積抵抗値）の低下がみられ、また、高温時の金属接触により急激な樹脂劣化が促進されることから、非鉛安定剤（特にカルシウム−亜鉛系安定剤）の使用が困難な状況にあった。
【０００６】
そこで、本発明の目的は、上記課題を解決し、非鉛系の塩化ビニル樹脂組成物でありながら、耐熱性、難燃性、高温時の金属接触に対する耐性（金属接触時の熱安定性）、及び体積抵抗率を保持することができる難燃性塩化ビニル樹脂組成物及び難燃性塩化ビニル樹脂被覆電線を提供することにある。
【課題を解決するための手段】
【０００７】
上記目的を達成するために、請求項１の発明は、塩化ビニル樹脂１００重量部と、可塑剤４０〜６０重量部と、カルシウム−亜鉛系非鉛安定剤３〜１０重量部と、難燃剤３０〜８０重量部とからなる難燃性塩化ビニル樹脂組成物であって、上記難燃剤が、ほう酸亜鉛と多価アルコール類と脂肪酸で表面処理された珪酸アルミニウムからなるほう酸亜鉛混合物１０〜４０重量部、金属水酸化物として水酸化アルミニウム１０〜４０重量部、および三酸化アンチモンを１０〜４０重量部含み、上記ほう酸亜鉛混合物における多価アルコール類の添加量が１．６〜２．０重量部、かつ脂肪酸で処理された珪酸アルミニウムの添加量が０．１〜３重量部である難燃性塩化ビニル樹脂組成物である。
【０００９】
請求項２の発明は、上記多価アルコール類が、ジペンタエリスリトールである請求項１記載の難燃性塩化ビニル樹脂組成物である。
【００１０】
請求項３の発明は、請求項１又は２に記載の難燃性塩化ビニル樹脂組成物を被覆材料として用いたことを特徴とする難燃性塩化ビニル樹脂被覆電線である。
【発明の効果】
【００１１】
本発明によれば、非鉛系難燃性樹脂組成物の耐熱性、難燃性、高温時の金属接触に対する耐性、及び体積抵抗率を改善することができるという優れた効果を発揮する。
【発明を実施するための最良の形態】
【００１２】
以下、本発明の好適な一実施形態を説明する。
【００１３】
本実施の形態に係る難燃性塩化ビニル樹脂組成物は、塩化ビニル樹脂１００重量部と、可塑剤と、非鉛安定剤と、難燃剤とからなり、難燃剤が、ほう酸亜鉛と、多価アルコール類と、脂肪酸で表面処理された珪酸アルミニウムとを合計で１０〜４０重量部、金属水酸化物を１０〜４０重量部、及び三酸化アンチモンを１０〜４０重量部含むものである。
【００１４】
以下、本実施形態の難燃性塩化ビニル樹脂組成物を構成する上記の材料についてそれぞれ詳述する。
【００１５】
塩化ビニル樹脂は、ＣＨ２ＣＨＣｌで表される基を有するポリマであり、塩化ビニル単独の重合体である。塩化ビニル樹脂の数平均重合度は、７００〜４０００であり、好ましくは、１０００〜２０００であるのがよい。
【００１６】
非鉛安定剤としては、バリウム−亜鉛系安定剤、カルシウム−亜鉛系安定剤が挙げられるが、環境配慮の点からカルシウム−亜鉛系安定剤が好ましい。カルシウム−亜鉛系安定剤は、脱塩酸捕捉を目的としたハイドロタルサイトを主成分とするもので、他に、塩化水素を捕捉、長鎖ポリエンの抑制に効果がある金属石鹸類、不安定Ｃｌの置換に効果のあるβジケトン化合物、酸化防止剤、初期着色防止剤及び加工助剤から構成される。
【００１７】
非鉛安定剤の添加量は、３〜１０重量部とするのが好ましく、より好ましくは、４〜８重量部とするのがよい。添加量が３重量部未満であると、耐熱性、高温時の金属接触による耐性が不十分であり、添加量が１０重量部を超えると、成形加工に支障を来す他、浸水ブルーム、浸水後の体積抵抗率の低下を招く可能性がある。
【００１８】
非鉛安定剤の組成比は、ハイドロタルサイトが非鉛安定剤に対して５０ｗｔ％以上、金属石鹸類が１５〜２５ｗｔ％内にあることが望ましい。また、初期着色防止剤として使用するジペンタエリスリトール等の多価アルコール類の添加量は、難燃剤であるほう酸亜鉛と物理的に混合する添加量との和が難燃性塩化ビニル樹脂組成物中に１ｗｔ％以下とするのが望ましい。なぜなら、多価アルコール類の過剰添加（ほう酸亜鉛との和が１ｗｔ％を超える）は、長時間成形時におこるプレートアウトや体積抵抗率低下の原因となるからである。
【００１９】
可塑剤としては、ＤＯＰ（ジオクチルフタレート）、ｎ−ＤＯＰ（ジ−ｎ−オクチルフタレート）、ＤＩＮＰ（ジイソノニルフタレート）、ＤＩＤＰ（ジイソデシルフタレート）、混合アルキルフタレート等のフタル酸エステル、トリオクチルトリメリテート、ｎ−トリオクチルトリメリテート、トリイソデシルトリメリテート、トリオクチルピロメリテート等の芳香族カルボン酸エステル系、ポリエステル系と一次可塑剤として用い、これに耐寒性等の物性を補うためにＤＯＡ（アジピン酸ジオクチル）、ＤＩＤＡ（アジピン酸ジイソデシル）、ＤＯＺ（アゼライン酸ビス（２−エチルヘキシル））、ＤＯＳ（セバシン酸ジオクチル）等の脂肪酸二塩基性エステル系を使用してもよく、耐熱性を考慮して、エポキシ化大豆油、エポキシ化アマニ油等を二次可塑剤として使用してもよい。
【００２０】
可塑剤の添加量は、塩化ビニル樹脂１００重量部に対し、４０〜６０重量部が好ましい。添加量が４０重量部未満では、柔軟性が得られないとともに、必要な耐寒性能が得られない。添加量が６０重量部を超えると、難燃剤の添加量に対して可塑剤の添加量が多すぎ、必要な耐油性能や体積抵抗率が得られない。
【００２１】
難燃剤は、アンチモン化合物（三酸化アンチモン）と、ほう酸亜鉛混合物と、金属水和物とを含む。ほう酸亜鉛混合物は、ホウ酸亜鉛と、多価アルコール類と、脂肪酸で表面処理された珪酸アルミニウムとからなる。
【００２２】
難燃剤を構成する各材料のうち、主に、アンチモン化合物は、燃焼時に不燃性のオキシシライド化合物をつくり、炭化促進効果と比重の重いガスによる窒息効果とをもたらし、ほう酸亜鉛は、燃焼時に炭化層を形成することで防炎効果を呈し、金属水和物は、燃焼物の燃焼温度を下げる。
【００２３】
ほう酸亜鉛は、単品で使用すると、塩化ビニル樹脂の脱塩酸に伴い、塩化亜鉛が生成し、この塩化亜鉛が脱塩酸を促進する触媒となるため、急激に塩化ビニル樹脂が劣化する亜鉛焼け現象を引き起こす。亜鉛焼け現象を抑えるために、多価アルコール系安定剤（多価アルコール類）を添加することが知られており、多価アルコール分子中にある複数の水酸基が塩化亜鉛をキレートすることより不活性化することが知られている。多価アルコール系安定剤としては、ジペンタエリスリトールが好ましく、他に、ペンタエリスリトール、トリペンタエリスリトール、エチレングリコール、プロピレングリコール、ポリペンタエリスリトール、マンニトール、ソルビトール、ポリビニルアルコールなどの多価アルコールそのもの、樹脂との相溶性をよくするために多価アルコールを２塩基酸で部分エステル化したものなどが挙げられる。
【００２４】
しかし、多価アルコール類は、耐水性に乏しいため、上述したように、プレートアウトや体積抵抗率の低下を招く。体積抵抗率の低下を防ぐためには焼成クレーの添加が考えられるが、体積抵抗率低下の防止を呈するためには焼成クレーは５重量部程度添加する必要がある。しかし、５重量部前後の焼成クレーの添加は難燃性塩化ビニル樹脂組成物の耐油性や耐寒性を悪くしてしまう。
【００２５】
そこで、本実施形態の難燃性塩化ビニル樹脂組成物は、脂肪酸で表面処理した珪酸アルミニウムを添加することにより、添加量が微量（０．１〜３重量部）でも体積抵抗率の低下を防止することができる。すなわち、脂肪酸表面処理された珪酸アルミニウムを添加することにより、耐油性や耐寒性を悪化させることなく、プレートアウトや体積抵抗率低下を防止することができる。
【００２６】
珪酸アルミニウムの表面処理に用いる脂肪酸としては、ラウリン酸、ミリスチン酸、パルミチン酸、ステアリン酸、アラキン酸、ベヘン酸、リグノセリン酸、セロチン酸、モンタン酸、メリシン酸などの直鎖飽和脂肪酸；セトレイン酸、ソルビン酸などの不飽和脂肪酸；安息香酸、フェニル酢酸などの芳香族カルボン酸などが挙げられる。特に、パルミチン酸やステアリン酸は、表面処理の熱安定性や揺変性の点で優れており、好ましい。
【００２７】
金属水和物は、分子内に結晶水を有する金属水酸化物であり、このような金属水和物としては、水酸化物アルミニウムや水酸化マグネシウムが挙げられる。水酸化マグネシウムは、塩化ビニル樹脂の脱塩酸に伴う塩化マグネシウムの生成による着色が懸念されるため、黒色以外のものには適用が困難となる。よって、金属水和物は着色度が少ない水酸化アルミニウムであるのが好ましい。
【００２８】
難燃剤を構成する三酸化アンチモン、ほう酸亜鉛混合物及び金属水和物の各添加量はそれぞれ１０〜４０重量部とする。添加量が１０重量部未満では難燃性に劣り、４０重量部を超えると耐老化性、耐油性、体積抵抗率、金属接触時の熱安定性などの物性が悪化する。さらに、三酸化アンチモンとほう酸亜鉛混合物と金属水和物の合計が３０〜８０重量部であるのが好ましい。さらに、ほう酸混合物において、多価アルコール類の添加量は１．６〜２．０重量部、脂肪酸で表面処理された珪酸アルミニウムの添加量は０．１〜３重量部であるのが好ましい。
【００２９】
本実施形態の難燃性塩化ビニル樹脂組成物は、塩化ビニル樹脂１００重量部と、ほう酸亜鉛混合物、金属水和物及び三酸化アンチモンをそれぞれ１０〜４０重量部を含む難燃剤と、可塑剤と非鉛安定剤とで構成されることにより、非鉛系難燃性樹脂組成物でありながら、耐熱性、難燃性、高温時の金属接触に対する耐性、及び体積抵抗率を改善することができる。
【００３０】
そして、塩化ビニル樹脂１００重量部に対して、可塑剤を４０〜６０重量部、非鉛安定剤を３〜１０重量部、難燃剤を３０〜８０重量部とするにより、さらには、多価アルコール類を１．６〜２．０重量部、脂肪酸により表面処理された珪酸アルミニウムを０．１〜３重量部とすることにより、上記の耐熱性、難燃性、高温時の金属接触に対する耐性及び体積抵抗率の改善が顕著になると共に、耐老化性、耐油性、耐寒性等の物性をも改善することができる。
【００３１】
本実施形態の難燃性塩化ビニル樹脂組成物は、電線やケーブル等の被覆材料に用いることができる。よって、本実施形態の難燃性塩化ビニル樹脂組成物を被覆材料として用いた難燃性塩化ビニル樹脂被覆電線は、電線の被覆材料（シース材）が非鉛系の難燃性樹脂組成物でありながら、耐熱性、難燃性、高温時の金属接触に対する耐性、及び体積抵抗率を改善することができる。
【実施例】
【００３２】
次に、本発明の実施の形態について、実施例に基づいて説明するが、本発明の実施の形態はこれらの実施例に限定されるものではない。
【００３３】
実施例及び比較例において使用される各材料は以下の通りである。
【００３４】
塩化ビニル樹脂：平均重合度１３００、新第一塩ビ社製
可塑剤：ＤＩＮＰ（ジイソノニルフタレート）、Ｊプラス社製
カルシウム−亜鉛系非鉛安定剤：水沢化学社製
三酸化アンチモン
水酸化マグネシウム：協和化学社製
水酸化アルミニウム：昭和電工社製
ほう酸亜鉛：堺化学社製
ジペンタエリスリトール：味の素ファインテクノ社製
脂肪酸処理珪酸アルミニウム：水沢化学社製
各材料を所定の組成比にてそれぞれヘンシェルミキサーで混合し、ドライアップさせた後、冷却し、以下の混練条件にて混練、シート出しした。
機器と投入量：６インチロール、ロール投入量４００ｇ
条件：ロール温度１６０℃、ギャップ１ｍｍにて、混練し、全量が巻きついた後、適度に切り返しをしながら、５分ほど混練し、１ｍｍ厚にシート出しした。
【００３５】
そのシートを８０ｔプレス機により、以下の条件で、規定厚のシートとした。
プレス温度：１８０℃、予熱３分、加圧（１００ｋｇｆ／ｃｍ２（＝９．８×１０６Ｐａ））２分、冷却５分。
【００３６】
得られたシート（塩化ビニル樹脂組成物）について以下の評価を行った。
（１）引張試験、老化試験、耐油試験、耐寒性、酸素指数、熱安定性
試験規格はＪＩＳＫ６７２３をベースに行った。
【００３７】
閾値は、電線用シース材として充分な機能を持たせた値を設定し、規格を裕度をもって満足するものを○、規格に対し裕度のないものを△、規格を割るものを×とした。
（２）金属接触時の熱安定性
フェロ板、ステンレス板、真鍮板、鉄板を準備し、各板上に４ｃｍ×２ｃｍ×１ｍｍ厚のシートを載せ、２００℃に加熱後、６０分後及び９０分後の金属接触によるシートの状態を確認した。その評価は、塑性を維持し劣化の見られないものを○、塑性は維持しているが若干変色が見られるものを△、変色及び発泡し劣化が見られるものを×とする。
（３）７０℃浸温水後の体積抵抗率
蒸留水を７０℃に加温し、加温されている蒸留水に体積抵抗率測定用シートを１週間及び３週間浸漬し、それぞれ浸漬後の体積抵抗率の変化を測定した。その評価は、体積抵抗率が１×１０１３μΩ・ｃｍ以上であるものを○とした。
（４）プレス銅変色試験
厚さ１ｍｍのシートを作製し、そのシートの上に銅条をのせ、条件１７０℃×６０分及び１９０℃×３０分、８０ｔプレス機にて加圧（１００ｋｇｆ／ｃｍ２（＝９．８×１０６Ｐａ））し、接触面の銅変色及び塩化ビニル樹脂側の変色度合いを観察した。その評価は、変色がないものを○、微変色で許容範囲のものを△、変色しているものを×とした。
（５）浸水ブルーム試験
２．５ｃｍ角、１ｍｍ厚のシートを７０℃水道水中に浸漬し、１日後及び３日後、シートの表面に脂肪酸金属塩がブルーミングしてこないか確認した。
【００３８】
表１に、難燃剤量、可塑剤量を固定し、塩化ビニル樹脂の重合度及びカルシウム−亜鉛系非鉛安定剤の量を異ならせた実施例及び比較例の実験結果を示す。
【００３９】
【表１】
0005351411.tif 000002
【００４０】
（実施例１〜４）
実施例１は、重合度１３００の塩化ビニル樹脂を１００重量部、カルシウム−亜鉛系非鉛安定剤を８．４重量部とし、その他の材料を表１記載の配合量でシートを作製した。
【００４１】
実施例２は、実施例１においてカルシウム−亜鉛系非鉛安定剤を９重量部に変更したものである。実施例３は、実施例１においてカルシウム−亜鉛系非鉛安定剤を７重量部に変更したものである。実施例４は、重合度１７００の塩化ビニル樹脂を１００重量部、カルシウム−亜鉛系非鉛安定剤を７重量部とし、その他は実施例１と同じ条件で作製したものである。
【００４２】
実施例１〜４は、いずれも上記試験（１）〜（５）において、良好な結果が得られている。
（比較例１〜３）
これに対して、比較例１は、重合度１３００の塩化ビニル樹脂１００重量部、カルシウム−亜鉛系非鉛安定剤を２．９重量部としたものであり、比較例２は、重合度１７００の塩化ビニル樹脂１００重量部、カルシウム−亜鉛系非鉛安定剤を２．９重量部としたものであり、比較例３は、重合度１３００の塩化ビニル樹脂１００重量部、カルシウム−亜鉛系安定剤を１１重量部としたものである。
【００４３】
比較例１及び比較例２は、老化特性や熱安定性、耐高温時の金属接触性（金属接触時の熱安定性）、プレス銅変色性において不合格であった。これは、ほう酸亜鉛を処方したことで、規定の温度における塩化ビニル樹脂の脱塩酸捕捉及び塩化亜鉛が引き起こす塩化ビニル樹脂の劣化促進を止めるための、カルシウム−亜鉛系非鉛安定剤量が不足していたためと推定する。比較例３は、非鉛安定剤の添加量が１０重量部を超えるため浸水ブルームが良好でない。
【００４４】
表２に、塩化ビニル樹脂、難燃剤量、安定剤量を固定し、可塑剤の量を異ならせた実施例及び比較例の実験結果を示す。
【００４５】
【表２】
0005351411.tif 000003
【００４６】
（実施例５〜７）
実施例５では、可塑剤であるＤＩＮＰを５２重量部とし、実施例６では、ＤＩＮＰを５５重量部とし、実施例７ではＤＩＮＰを４５重量部、三酸化アンチモンを１８重量部とした。
【００４７】
実施例５〜７は、いずれも上記試験（１）〜（５）において、良好な結果が得られている。
（比較例４、５）
これに対して、比較例４ではＤＩＮＰを７０重量部とし、比較例５ではＤＩＮＰを３５重量部とした。ＤＩＮＰが実施例に対して７０重量部に増量した比較例４は、耐油特性、酸素指数、体積抵抗率において不合格であった。これは、軟質塩化ビニル樹脂を高難燃化するために、３種の難燃剤を高充填化したことと、可塑剤量が多いため、難燃性能と体積抵抗率に影響したものと推定する。また、可塑剤を３５重量部に減量した比較例５は、耐寒性、２００℃真鍮接触性他で不合格であった。これは可塑剤減量から耐寒性の低下と熱安定性のバランス（不安定）が影響している。
【００４８】
表３に、塩化ビニル樹脂、可塑剤量、非鉛安定剤を固定し、難燃剤の種類及び量を異ならせた実施例８，９及び比較例６，７の実験結果を示す。
【００４９】
【表３】
0005351411.tif 000004
【００５０】
（実施例８、９）
実施例８は、実施例３において三酸化アンチモンを３５重量部に増量すると共に水酸化アルミニウム及びほう酸亜鉛をそれぞれ１２重量部に減量したものである。実施例９は、実施例８において水酸化アルミニウムを１０重量部に減量すると共にほう酸亜鉛を１８重量部に微増させたものである。実施例８、９はいずれも上記試験（１）〜（５）において、良好な結果が得られている。
（比較例６、７）
これに対し、比較例６は、難燃剤三酸化アンチモン、水酸化アルミニウム、ほう酸亜鉛とも各々９重量部に減量したものである。比較例６は、各試験において良好な結果が得られた項目が多いものの、特に重要な難燃性において不合格となっている。比較例７は、難燃剤三酸化アンチモンを５０重量部、水酸化アルミニウムを２０重量部、ほう酸亜鉛を２０重量部にそれぞれ増量したものである。比較例７は、難燃性については合格であったが、他の物性（老化性、耐油性、体積抵抗率、金属接触時の熱安定性など）が不合格であった。難燃剤の添加量が少なすぎると難燃性がよくなく、難燃剤の量が多いと（三酸化アンチモン、水酸化アルミニウム、及びほう酸亜鉛混合物の合計が８０重量部を超えると）他の物性が低下することが裏付けられる。
【００５１】
表４に、多価アルコール類であるジペンタエリスリトールの量、脂肪酸処理珪酸アルミニウム量を異ならせた実施例５、１０、１１、ジペンタエリスリトールを添加していない比較例８、及び脂肪酸処理珪酸アルミニウムを添加していない比較例９の実験結果を示す。
【００５２】
【表４】
0005351411.tif 000005
【００５３】
（実施例１０、１１）
実施例１０は、実施例８において脂肪酸処理珪酸アルミニウムを２．５重量部に増量したものであり、実施例１１は、実施例８においてジペンタエリスリトールを２．０重量部に増量したものである。実施例１０、１１はいずれも上記試験（１）〜（５）において、良好な試験結果が得られている。
（比較例８、９）
これに対し、ジペンタエリスリトールを添加していない比較例８は、老化特性、耐高温金属接触性及びプレス銅変色性において不合格であった。また、脂肪酸処理珪酸アルミニウムを添加していない比較例９は、耐油性及び耐寒性において不合格であった。表面処理された珪酸アルミニウムを用いていない場合、難燃剤と塩化ビニル樹脂との界面の親和性が劣り、耐油性及び耐寒性等の物性を低下させたものと予測される。
【００５４】
ここで、表５に、実施例５と、実施例５において難燃剤を水酸化アルミニウムを水酸化マグネシウムに変えた参考例１の実験結果を示す。
【００５５】
【表５】
0005351411.tif 000006
【００５６】
（参考例１）
参考例１は、ほとんどの試験で良好であるものの、プレス銅変色試験で樹脂側が茶褐色に変色し、７０℃浸水ブルーム試験にて白色析出物が発生し不合格であった。塩化ビニル樹脂中にマグネシウム化合物を配合して加熱すると、その色相は５９０ｎｍ付近に主波長を有することから褐色を呈色する。よって、色物への展開は、困難を極めるため通常は使用しないことが多い。また、７０℃浸水ブルーム試験にて、白色析出物が析出した原因としては、水酸化マグネシウムの表面処理物の影響が考えられる。一般に、水酸化マグネシウムはその粘性のある粉体性質から脂肪酸系の表面処理剤が２〜３％添加されている。
【００５７】
以上、実施例５と参考例１との比較から、金属水和物として水酸化アルミニウムを用いるのが好ましいことがわかる。